【手続補正書】
【提出日】平成19年7月11日(2007.7.11)
【手続補正１】
【補正対象書類名】明細書
【補正対象項目名】特許請求の範囲
【補正方法】変更
【補正の内容】
【特許請求の範囲】
【請求項１】  電線およびケーブル被覆材であって、
（ａ）４０重量％から９０重量％のポリフェニレンスルフィドと、
（ｂ）１０重量％から５０重量％のポリマーグラフト化剤であり、少なくとも５０重量％のエチレンと、０．５重量％から１５重量％の、炭素原子４〜１１個の不飽和エポキシドからなるグループから選択される少なくとも１つの第１の反応性部分と、０から４９重量％の、１〜１２炭素原子のアルキル基を有するアクリル酸アルキルエステルおよびメタクリル酸アルキルエステルの少なくとも１つから選択される第２の部分との共重合体であるポリマーグラフト化剤と、
（ｃ）１重量％から２０重量％のエチレン共重合体イオノマーであり、少なくとも５０重量％のエチレンと、１重量％から３５重量％の酸含有不飽和モノカルボン酸と、０から４９重量％の、アクリル酸アルキルエステル、メタクリル酸アルキルエステル、ビニルエーテル、一酸化炭素、および二酸化硫黄の少なくとも１つから選択される部分とを含み、および、さらに、金属イオンにより酸基が３０〜７０％中和されているエチレン共重合体と
を含む組成物から製造され、［（ｂ）の第１の反応性部分］対［（ｃ）のモノカルボン酸の酸］のモル比が１．０から５．５の範囲にあり、［（ｂ）のポリマーグラフト化剤］対［（ｃ）のエチレン共重合体イオノマー］のモル比が３：１から約２０：１の範囲にあることを特徴とする電線およびケーブル被覆材。
【請求項２】  ［（ｂ）の第１の反応性部分］対［（ｃ）のモノカルボン酸の酸］のモル比が１．７から４の範囲にあり、成分（ｂ）がエチレン／アクリル酸ｎ−ブチル／メタクリル酸グリシジルのターポリマーであることを特徴とする請求項１に記載の電線およびケーブル被覆材。
【請求項３】  成分（ｂ）および（ｃ）の総合重量が約３０重量パーセントより大きいことを特徴とする請求項２に記載の電線およびケーブル被覆材。
【請求項４】  電線およびケーブル被覆材組成物であって、
（ａ）４０重量％から９０重量％のポリフェニレンスルフィドと、
（ｂ）１０重量％から５０重量％のポリマーグラフト化剤であり、少なくとも５０重量％のエチレンと、０．５重量％から１５重量％の、炭素原子４〜１１個の不飽和エポキシドからなるグループから選択される少なくとも１つの第１の反応性部分と、０から４９重量％の、１〜１２炭素原子のアルキル基を有するアクリル酸アルキルエステルおよびメタクリル酸アルキルエステルの少なくとも１つから選択される第２の部分との共重合体であるポリマーグラフト化剤と、
（ｃ）１重量％から２０重量％のエチレン共重合体イオノマーであり、少なくとも５０重量％のエチレンと、１重量％から３５重量％の酸含有不飽和モノカルボン酸と、０から４９重量％の、アクリル酸アルキルエステル、メタクリル酸アルキルエステル、ビニルエーテル、一酸化炭素、および二酸化硫黄の少なくとも１つから選択される部分とを含み、および、さらに、金属イオンにより酸基が３０〜７０％中和されているエチレン共重合体と
を含み、［（ｂ）の第１の反応性部分］対［（ｃ）のモノカルボン酸の酸］のモル比が１．０から５．５の範囲にあり、［（ｂ）のポリマーグラフト化剤］対［（ｃ）のエチレン共重合体イオノマー］のモル比が３：１から約２０：１の範囲にあることを特徴とする電線およびケーブル被覆材組成物。
【請求項５】  請求項４の組成物から作製することを特徴とする物品。
【請求項６】  ポリマー組成物で電線またはケーブルを被覆する方法であり、前記方法が、
（ａ）ポリマー組成物を加熱して、ポリマー溶融物を形成するステップと、
（ｂ）ポリマー溶融物を電線またはケーブルを取囲んで押出し、被覆された電線またはケーブルを形成するステップと
を含む方法であって、このポリマー組成物が、
（Ｉ）４０重量％から９０重量％のポリフェニレンスルフィドと、
（ＩＩ）１０重量％から５０重量％のポリマーグラフト化剤であり、少なくとも５０重量％のエチレンと、０．５重量％から１５重量％の、炭素原子４〜１１個の不飽和エポキシドからなるグループから選択される少なくとも１つの第１の反応性部分と、０から４９重量％の、１〜１２炭素原子のアルキル基を有するアクリル酸アルキルエステルおよびメタクリル酸アルキルエステルの少なくとも１つから選択される第２の部分との共重合体であるポリマーグラフト化剤と、
（ＩＩＩ）１重量％から２０重量％のエチレン共重合体イオノマーであり、少なくとも５０重量％のエチレンと、１重量％から３５重量％の酸含有不飽和モノカルボン酸と、０から４９重量％の、アクリル酸アルキルエステル、メタクリル酸アルキルエステル、ビニルエーテル、一酸化炭素、および二酸化硫黄の少なくとも１つから選択される部分とを含み、および、さらに、金属イオンにより酸基が３０〜７０％中和されているエチレン共重合体と
を含み、［（ｂ）の第１の反応性部分］対［（ｃ）のモノカルボン酸の酸］のモル比が１．０から５．５の範囲にあり、［（ｂ）のポリマーグラフト化剤］対［（ｃ）のエチレン共重合体イオノマー］のモル比が３：１から約２０：１の範囲にあることを特徴とする方法。
【手続補正２】
【補正対象書類名】明細書
【補正対象項目名】００６０
【補正方法】変更
【補正の内容】
【００６０】
このデータが示すように、ＧＭＡ：ＭＡＡ比率が、基剤としてＧＲ０２樹脂を使用するアロイについて破断伸びを最大にするための、重要なパラメータである。（破断伸びは、電線およびケーブル用配合物のための重要なパラメータであり、ある仕様では最小値１５０％を必要とする。）このデータは、ＧＭＡ：ＭＡＡ比率については約１．０から約５．５の広い範囲が好ましいことを示している。
以下に、本発明の好ましい態様を示す。
［１］  電線およびケーブル被覆材であって、
（ａ）４０重量％から９０重量％のポリフェニレンスルフィドと、
（ｂ）１０重量％から５０重量％のポリマーグラフト化剤であり、少なくとも５０重量％のエチレンと、０．５重量％から１５重量％の、（ｉ）炭素原子４〜１１個の不飽和エポキシド、（ｉｉ）炭素原子２〜１１個の不飽和イソシアン酸エステル、（ｉｉｉ）アルキル基が炭素原子１〜１２個からなるアルコキシシランまたはアルキルシラン、および（ｉｖ）オキサゾリンからなるグループから選択される少なくとも１つの第１の反応性部分と、０から４９重量％の、アルキル基およびエーテル基が炭素原子１〜１２個のものである、アクリル酸アルキルエステル、メタクリル酸アルキルエステル、ビニルエーテル、一酸化炭素、および二酸化硫黄の少なくとも１つから選択される第２の部分との共重合体であるポリマーグラフト化剤と、
（ｃ）１重量％から２０重量％のエチレン共重合体であり、少なくとも５０重量％のエチレンと、１重量％から３５重量％の酸含有不飽和モノカルボン酸と、０から４９重量％の、アクリル酸アルキルエステル、メタクリル酸アルキルエステル、ビニルエーテル、一酸化炭素、および二酸化硫黄の少なくとも１つから選択される部分とを含み、かつさらに、金属イオンにより酸基が０〜１００％中和されているエチレン共重合体と
を含む組成物から製造されることを特徴とする電線およびケーブル被覆材。
［２］  （ｂ）の第１の反応性部分対（ｃ）の酸のモル比が１．０から５．５の範囲にあることを特徴とする［１］に記載の電線およびケーブル被覆材。
［３］  （ｂ）の第１の反応性部分対（ｃ）の酸のモル比が１．７から４の範囲にあり、かつ（ｂ）がエチレン／アクリル酸ｎ−ブチル／メタクリル酸グリシジルのターポリマーであり、成分（ｃ）がイオノマーであることを特徴とする［１］に記載の電線およびケーブル被覆材。
［４］  （ｂ）：（ｃ）の重量比が３：１から約２０：１の範囲にあることを特徴とする［３］に記載の電線およびケーブル被覆材。
［５］  成分（ｂ）および（ｃ）を組合せた重量が約３０重量パーセントを超え、（ｂ）の第１の反応性部分対（ｃ）の酸のモル比が約１．７から約４の範囲にあり、かつ（ｂ）がエチレン／アクリル酸ｎ−ブチル／メタクリル酸グリシジルのターポリマーであり、成分（ｃ）がイオノマーであることを特徴とする［１］に記載の電線およびケーブル被覆材。
［６］  成分（ｂ）がエチレン／アクリル酸ｎ−ブチル／メタクリル酸グリシジルのターポリマーであり、かつ成分（ｃ）がイオノマーであることを特徴とする［１］または２のいずれかに記載の電線およびケーブル被覆材。
［７］  （ａ）４０重量％から９０重量％のポリフェニレンスルフィドと、
（ｂ）１０重量％から５０重量％のポリマーグラフト化剤であり、少なくとも５０重量％のエチレンと、０．５重量％から１５重量％の、（ｉ）炭素原子４〜１１個の不飽和エポキシド、（ｉｉ）炭素原子２〜１１個の不飽和イソシアン酸エステル、（ｉｉｉ）アルキル基が炭素原子１〜１２個からなるアルコキシシランまたはアルキルシラン、および（ｉｖ）オキサゾリンからなるグループから選択される少なくとも１つの第１の反応性部分と、０から４９重量％の、アルキル基およびエーテル基が炭素原子１〜１２個のものである、アクリル酸アルキルエステル、メタクリル酸アルキルエステル、ビニルエーテル、一酸化炭素、および二酸化硫黄の少なくとも１つから選択される第２の部分との共重合体であるポリマーグラフト化剤と、
（ｃ）１重量％から２０重量％のエチレン共重合体であり、少なくとも５０重量％のエチレンと、１重量％から３５重量％の酸含有不飽和モノカルボン酸と、０から４９重量％の、アクリル酸アルキルエステル、メタクリル酸アルキルエステル、ビニルエーテル、一酸化炭素、および二酸化硫黄の少なくとも１つから選択される部分とを含み、かつさらに、金属イオンにより酸基が０〜１００％中和されるエチレン共重合体と
を含む組成物であり、（ｂ）の第１の反応性部分対（ｃ）の酸のモル比が１．０から５．５の範囲にあることを特徴とする組成物。
［８］  ［７］の組成物から作製することを特徴とする物品。
［９］  ポリマー組成物で電線またはケーブルを被覆する方法であり、前記方法が、
（ａ）ポリマー組成物を加熱して、ポリマー溶融物を形成するステップと、
（ｂ）ポリマー溶融物を電線またはケーブルを取囲んで押出し、被覆された電線またはケーブルを形成するステップと
を含む方法であって、このポリマー組成物が、
（Ｉ）４０重量％から９０重量％のポリフェニレンスルフィドと、
（ＩＩ）１０重量％から５０重量％のポリマーグラフト化剤であり、少なくとも５０重量％のエチレンと、０．５重量％から１５重量％の、（ｉ）炭素原子４〜１１個の不飽和エポキシド、（ｉｉ）炭素原子２〜１１個の不飽和イソシアン酸エステル、（ｉｉｉ）アルキル基が炭素原子１〜１２個からなるアルコキシシランまたはアルキルシラン、および（ｉｖ）オキサゾリンからなるグループから選択される少なくとも１つの第１の反応性部分と、０から４９重量％の、アルキル基およびエーテル基が炭素原子１〜１２個のものである、アクリル酸アルキルエステル、メタクリル酸アルキルエステル、ビニルエーテル、一酸化炭素、および二酸化硫黄の少なくとも１つから選択される第２の部分との共重合体であるポリマーグラフト化剤と、
（ＩＩＩ）１重量％から２０重量％のエチレン共重合体であり、少なくとも５０重量％のエチレンと、１重量％から３５重量％の酸含有不飽和モノカルボン酸と、０から４９重量％の、アクリル酸アルキルエステル、メタクリル酸アルキルエステル、ビニルエーテル、一酸化炭素、および二酸化硫黄の少なくとも１つから選択される部分とを含み、かつさらに、金属イオンにより酸基が０〜１００％中和されるエチレン共重合体と
を含む組成物であることを特徴とする方法。
［１０］  （ＩＩ）の第１の反応性部分対（ＩＩＩ）の酸のモル比が１．０から５．５の範囲にあることを特徴とする［１７］に記載の方法。